ГИДРОИЗОЛЯЦИОННАЯ СМЕСЬ
WATERPROOFING MIXTURE

Изобретение относится к гидроизоляционным сухим строительным смесям с применением химически активных компонентов для обработки поверхности бетона, подверженного воздействию воды.
Известен состав для гидроизоляции пористых бетонных поверхностей, включающий в мас.%: углекислый натрий 7-12; лимонная кислота 3-6; портландцемент 20-25, песок фракции до 600 мкм остальное. Состав наносится на поверхность бетона (Патент RU 2325370, C04B 41/65. Состав для гидроизоляции пористых бетонных поверхностей, 06.10.2006).
Недостатком данного изобретения является образование высолов на обработанной поверхности и большая усадка гидроизоляционного состава по сравнению с бетонной поверхностью, что приводит к образованию поверхностных трещин.
Известен состав гидроизоляционной смеси для поверхностной обработки бетона. Состав включает, мас.%: углекислый натрий 30,0-51,3; сернокислый натрий 20,5-40,0; хлористый натрий 0,4-0,5; азотнокислый натрий 14,5-27,7 и азотнокислый кальций 0,1-15,0. Состав смешивается с цементно-песчаным раствором, содержащим негашеную известь, и наносится на поверхность бетона (Патент RU 2052413, C04B 28/04. Состав добавки «Кальматрон» для бетонной смеси или поверхностной обработки бетона, 20.01.1996).
Недостатком данного состава является низкая степень водонепроницаемости обработанного бетона, небольшая глубина проникновения в тело бетона - около 15 см, низкая кубическая, призменная и адгезионная прочность, а также появление высолов на поверхности обработанного бетона.
Первой задачей изобретения является увеличение водонепроницаемости, плотности обработанного бетона.
Второй задачей является снижение образования высолов, образующихся на поверхности обработанного бетона, уменьшение усадки гидроизоляционного состава по отношению к обработанной бетонной поверхности, что позволяет устранить образование трещин на обработанной поверхности.
Третьей задачей изобретения является увеличение адгезионной прочности к старому бетону.
Результат достигается тем, что гидроизоляционная смесь для обработки бетонной поверхности, состоящая из портландцемента, сульфата натрия, согласно изобретению, дополнительно содержит кремнийорганическую жидкость ГКЖ-11%, суперпластификатор С-3, при следующем соотношении компонентов, мас.%:
портландцемент
87,5-89,0
сульфат натрия
8,8-10,0
кремнийорганическая жидкость ГКЖ-11
1,0-2,0
суперпластификатор С-3
0,5-1,2.
Для получения гидроизоляционной смеси используют портландцемент бездобавочный ПЦ 500-Д0 - ГОСТ 10178-85, сульфат натрия чда (чистый для анализа) - ГОСТ 4166-76, кремнийорганическая жидкость ГКЖ-11 - ТУ 6-02-696-72, суперпластификатор С-3 - ТУ 254-1298281-031-90.
Гидроизоляционная смесь готовится следующим образом: сульфат натрия затворяют в воде и тщательно перемешивают до полного растворения сульфата натрия, после чего в полученный раствор добавляют кремнийорганическую жидкость и тщательно растворяют в растворе; портландцемент смешивают с суперпластификатором и полученную сухую смесь затворяют в вышеописанном растворе. Полученную гидроизоляционную смесь тщательно перемешивают до получения однородной консистенции, после чего наносят на влажную бетонную поверхность. Смесь может наноситься кистью или шпателем в зависимости от количества затворенной воды.
Возможные варианты гидроизоляционной смеси приведены в табл.1, мас.%:
Таблица 1
Компонент
Состав 1
Состав 2
Состав 3
портландцемент
89,0
88,25
87,5
сульфат натрия
8,8
9,4
10,0
кремнийорганическая жидкость ГКЖ-11
1,0
1,5
2,0
суперпластификатор С-3
1,2
0,85
0,5
Физико-механические характеристики гидроизоляционной смеси приведены в табл.2.
Таблица 2
Показатель
Гидроизоляционная смесь
«Кальматрон»
состав 1
состав 2
состав 3
Водонепроницаемость
W20
W22
W26
W12
Адгезия к бетонной поверхности, прочность на изгиб склеенных образцов, МПа
3,3 (разрушение по бетону)
3,1 (разрушение по бетону)
3,5 (разрушение по бетону)
1,1 (разрушение по шву)
Увеличение плотности, при 28 сут в сравнении с контрольными образцами
9-12%
9-12%
9-12%
Нет данных
Сроки сватывания, мин
начало
15
15
15
Нет данных
конец
40
40
40
Нет данных
Образование усадочныхтрещин, возраст образцов 28 суток
-
-
-
трещины до 0,1 мм
Таким образом, было достигнуто увеличение водонепроницаемости до W26, увеличение плотности на 9-12%, адгезионная прочность увеличилась более чем в 3 раза. Введение в состав кремнийорганической жидкости ГКЖ-11 и суперпластификатора С-3 позволило существенно снизить образование высолов на обработанной поверхности и усадку гидроизоляционной смеси, нанесенной на бетонную поверхность, при этом кубическая прочность достигает до 190 МПа, призменная прочность - 110 МПа, прочность при изгибе - 5,6 МПа.